(57)【要約】【課題】  水蒸気バリア性に優れかつ高透明性を合わせ持つ、ガスバリアフィルムを提供することを目的とする。【解決手段】  高分子フィルム基材の少なくとも一方の面に、炭素を含む酸化珪素（ＳｉＯＸ）膜が積層されたガスバリアフィルムにおいて、前記ＳｉＯＸ膜のｘが１．７〜２．１であり、前記ＳｉＯＸ膜中の炭素元素の濃度が１０％以下であり、前記炭素元素の濃度が前記高分子フィルム基材側から前記ＳｉＯＸ膜表面側に向かって減少しているガスバリアフィルムを用いる。【選択図】  図１
2008062498.tif 000002
【特許請求の範囲】
【請求項１】
高分子フィルム基材の少なくとも一方の面に、炭素を含む酸化珪素（ＳｉＯＸ）膜が積層されたガスバリアフィルムにおいて、
前記ＳｉＯＸ膜のｘが１．７〜２．１であり、
前記ＳｉＯＸ膜中の炭素元素の濃度が１０％以下であり、
前記炭素元素の濃度が前記高分子フィルム基材側から前記ＳｉＯＸ膜表面側に向かって減少している
ことを特徴とするガスバリアフィルム。
【請求項２】
前記炭素を含むＳｉＯＸ膜が少なくとも２層以上積層されていることを特徴とする請求項１に記載のガスバリアフィルム。
【請求項３】
前記ＳｉＯＸ膜の屈折率が１．４５〜１．４８であることを特徴とする請求項１または２に記載のガスバリアフィルム。
【発明の詳細な説明】
【技術分野】
【０００１】
本発明は高分子フィルムの水蒸気および酸素バリア性を向上させることを目的に、高分子フィルム上に透明な無機膜を成膜し、高分子フィルムのガスバリア性を改善した透明ガスバリアフィルムに関するものである。
【背景技術】
【０００２】
高分子フィルムのガスバリア性を改善しようとする試みは盛んに検討され、ガスバリア性を付与されたガスバリアフィルムは食品、医薬品、電子部品の包装材料や、産業資材として用いられてきた。また近年、次世代のＦＰＤとして期待される電子ペーパー、有機ＥＬ等の開発が進むなかで、これらＦＰＤのフレキシブル化を達成すべく、ガラスを高分子フィルム基材に置き換えを狙う要求が高まってきた。ガラス基板は環境に由来する酸素や水蒸気による内部素子の劣化を抑制する為に必要とされるガスバリア機能は当然の如く備わっている。高分子フィルム基材が適用され得るディスプレイとして電子ペーパー、ＥＬを挙げることができるが、その要求されるバリアレベルは食品包材用バリアフィルムの１００倍から１００００倍とも言われている。
【０００３】
そのガスバリア性を付与する方法としては、フィルム上へガスバリア性を有する薄膜層（ガスバリア層）を付与することが有効と考えられ、ガスバリア層を形成する方法としては有機物や、有機−無機ハイブリッド層をウェットコーティング法によって形成させる方法や、無機薄膜をドライコーティング法によって形成させる方法が提案されている。有機物に比べ、３次元のネットワーク構造を有する無機薄膜は均一で密度が高く、緻密な膜となり、高いガスバリア性が得られることが予想される。また無機膜の中でも酸化珪素、酸化アルミニウム、酸化マグネシウムなどの無機酸化物は高い緻密な構造と、高い透明性を併せ持つものとしてバリア層として最適なものとされている。
【０００４】
このようなハイバリア膜を実現するために、ドライコーティング法による無機酸化物膜は高いガスバリア性が期待できるものとして盛んに検討されている。ドライコーティング法により、無機酸化物薄膜をフィルム上へ形成する方法としては、電子ビーム蒸着や誘導加熱蒸着を用いた反応性蒸着法、スパッタリング法や、プラズマ化学蒸着（ＣＶＤ）法が一般的である。
【０００５】
しかしながら、上記のようなドライコーティング法を用いたとしても、ハイバリア化を目指すために、緻密な膜を得ようとすると、高温である必要があったり、緻密であるが故に膜の応力が大きくなる傾向にある。そのため高分子フィルム基材の使用可能な温度範囲では緻密な膜を得ることができなかったり、フィルムと無機酸化物膜との熱膨張係数の差が大きいため密着性、クラック等が問題となり、ハイバリア化の達成は容易ではない。
【０００６】
その中でプラズマＣＶＤ法による酸化珪素膜は、高品質な膜を得るためには、特殊高圧ガス指定のシラン（ＳｉＨ４）を用いなければならなかったり、成膜温度が高温であったりと、高分子フィルム基材への応用が難しかった。それらを改善した有機シラン化合物を用いたプラズマＣＶＤ法による酸化珪素膜も検討されており、食品包装分野では実用化されている。特許文献１には炭素濃度および、膜組成をコントロールする記載があり、密着性、透明性が改善するとの報告があるが水蒸気バリア性は若干劣ると記載されており、ハイバリア膜としても不十分なバリア性である。非特許文献１には炭素濃度と水蒸気バリア性の相関が示してあり、炭素濃度が高いほど水蒸気バリア性が高いとの記載がある。
【０００７】
以下に先行技術文献を示す。
【特許文献１】特開平１１−３２２９８１
【非特許文献１】４５ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ  ５２５，  （２００２）  「ＰＥＣＶＤ  ｏｆ  ＳｉＯｘ  Ｂａｒｒｉｅｒ  Ｆｉｌｍｓ」
【発明の開示】
【発明が解決しようとする課題】
【０００８】
本発明は、上記のような問題点を解決するためのものであり、その課題とするところは水蒸気バリア性に優れかつ高透明性を合わせ持つ、ガスバリアフィルムを提供することにある。
【課題を解決するための手段】
【０００９】
請求項１に記載の発明は、高分子フィルム基材の少なくとも一方の面に、炭素を含む酸化珪素（ＳｉＯＸ）膜が積層されたガスバリアフィルムにおいて、
前記ＳｉＯＸ膜のｘが１．７〜２．１であり、
前記ＳｉＯＸ膜中の炭素元素の濃度が１０％以下であり、
前記炭素元素の濃度が前記高分子フィルム基材側から前記ＳｉＯＸ膜表面側に向かって減少している
ことを特徴とするガスバリアフィルムである。
【００１０】
請求項２に記載の発明は、前記炭素を含むＳｉＯＸ膜が少なくとも２層以上積層されていることを特徴とする請求項１に記載のガスバリアフィルムである。
【００１１】
請求項３に記載の発明は、前記ＳｉＯＸ膜の屈折率が１．４５〜１．４８であることを特徴とする請求項１または２に記載のガスバリアフィルムである。
【発明の効果】
【００１２】
本発明におけるガスバリアフィルムは、高分子基材フィルムに炭素を含む酸化珪素（ＳｉＯＸ）膜を積層したものである。
化学量論に近い酸化珪素（ＳｉＯ２）である１．７から２．１に規定し、炭素を含む酸化珪素膜は膜中の炭素濃度が１０％以下と低い状態とすることにより非常に高い水蒸気バリア性が得られる。酸化珪素膜中の炭素濃度を低く抑えることは酸化珪素のネットワークを寸断する炭素残基を少なくし、さらに、化学量論に近い酸化珪素（ＳｉＯ２）に近づけることによって高度なネットワークを有し、膜が緻密化し、高い水蒸気バリア性が得られるものと考えられる。
【００１３】
また、ハイバリア化を達成するために、炭素濃度勾配を有する酸化珪素膜が有効である。これは、緻密なＳｉＯ２に近い組成の酸化珪素膜を厚く成膜すると、応力の問題のためクラックや、膜剥がれや、密着性の問題が発生し、ある膜厚をすぎるとバリア性はそれ以上向上しないことが知られている。そこで、酸化珪素膜中に炭素の濃度勾配をもつ傾斜膜にすることにより、炭素リッチな部分が応力緩和の働きをし、積層構造をとったとしてもクラックが発生せず、高いバリア性を発現するものと考えられる。そして、基材側の炭素濃度を高く、膜表面側の炭素濃度を低くしたことは、基材や、膜上のダメージを軽減するものである。
【００１４】
本発明におけるガスバリアフィルムは、高分子基材フィルムに炭素を含む酸化珪素（ＳｉＯＸ）膜を２層以上積層したものである。これにより、さらなるハイバリア化が可能となる。
【００１５】
本発明におけるガスバリアフィルムは、酸化珪素膜の屈折率が１．４５〜１．４８である。
熱ＣＶＤ法により得られたＳｉＯ２膜の屈折率は１．４６５とされ、この値よりも大きいと（１．４６５＜）シリコンリッチな膜となり、小さい場合（１．４６５＞）は酸素リッチまたは密度の低い膜となることが知られている。本発明の酸化珪素膜においても屈折率を１．４５〜１．４８に規定することにより、組成、密度を制御することができ、高いバリア性を維持できる。
【発明を実施するための最良の形態】
【００１６】
以下本発明を詳細に説明する。
図１は本発明のガスバリアフィルムを説明する断面図である。図１における基材（１）は透明高分子材料からなる高分子フィルム基材であり、基材上に酸化珪素膜（２）を成膜したものである。これより、高分子フィルム基材および、酸化珪素膜について順に説明する。
【００１７】
本発明に用いられる透明高分子フィルム基材はバリア層の透明性を生かすために透明なフィルムが好ましい。例えば、ポリエチレンテレフタレート（ＰＥＴ）、ポリエチレンナフタレート（ＰＥＮ）などのポリエステルフィルム、ポリカーボネートフィルム（ＰＣ）、ポリエーテルスルフォン（ＰＥＳ）、ポリカーボネートフィルム、ポリアリレートフィルム、ポリエチレンやポリプロピレンなどのポリオレフィンフィルムや、環状シクロオレフィンを含むシクロオレフィンフィルム、ポリスチレンフィルム、ポリアミドフィルム、ポリ塩化ビニルフィルム、ポリアクリルニトリルフィルム、ポリイミドフィルム等が用いられ、延伸、未延伸のどちらでも良く、また機械的強度や寸法安定性を有するものが良い。これらをフィルム状に加工して用いられる。二軸方向に任意に延伸されていても問題ない。またこの基材の表面に、周知の種々の添加剤や安定剤、例えば帯電防止剤、紫外線防止剤、可塑剤、滑剤などが使用されていても良く、薄膜との密着性を良くするために、プライマー層を設けたり、前処理としてコロナ処理、低温プラズマ処理、イオンボンバード処理を施したりしておいても良く、さらに薬品処理、溶剤処理などを施しても良い。
【００１８】
ガスバリア膜として成膜されるのは分子内に炭素を有するシラン化合物を出発原料に用いたプラズマＣＶＤ法により形成された酸化珪素膜（ＳｉＯＸ）が好ましく、上記基材の片面または両面に成膜することができる。また高分子フィルム基材の特徴を活かした巻き取り式による連続蒸着を行うことができ、巻き取り式の真空成膜装置を用いることが好ましい。
【００１９】
次に、この酸化珪素膜を形成するための巻き取り式真空成膜機の例を示す。
図２はその概略図である。本透明ガスバリアフィルムを作成する真空成膜装置には、ウエブ状の高分子フィルム基材の巻出し、巻き取り室（４）に、トルクモータ等の一定の張力にて巻き取り可能な巻き取り手段をもつ巻き取り軸（７）、かつパウダークラッチ等のトルク制御手段により一定のバックテンションをかけつつウエブ状の高分子フィルム基材の巻出しを可能にする巻出し軸（６）、高分子フィルムの走行を規制する複数のアイドルローラ（１１、１２）、適宣にフィードバックを行うための張力検出器を具備したテンションロール（１３、１４）、フィルム表面の温度を監視するための温度センサー（１５、１６）を有しており、また成膜室（５）には、成膜時のフィルム表面の温度をコントロールし、表面に膜を形成するための温調入り成膜ドラム（１７）、プロセスガスまたは原料ガスを導入するシャワーヘッドをもつプラズマＣＶＤ用の電極（１８）でなる成膜部を配置することによりなる真空成膜装置である。今回例として示したのは巻き取り式の真空成膜装置の例であるが、その他のバッチ式の成膜装置でも全く問題はない。プラズマ発生法としては直流（ＤＣ）プラズマ、低周波プラズマ、高周波（ＲＦ）プラズマ、パルス波プラズマ、３極構造プラズマ、マイクロ波プラズマ等の低温プラズマ発生装置が用いられる。
【００２０】
プラズマＣＶＤ法にて積層される酸化珪素膜は、分子内に炭素を有するシラン化合物と酸素ガスを加えたもの、場合によってはそれに不活性ガスを加えたものを原料として用いて成膜される。分子内に炭素を有するシラン化合物としては、テトラエトキシシラン（ＴＥＯＳ）、テトラメトキシシラン（ＴＭＯＳ）、テトラメチルシラン（ＴＭＳ）、ヘキサメチルジシラン、ヘキサメチルジシロキサン（ＨＭＤＳＯ）、テトラメチルジシロキサン、メチルトリメトキシシラン等の比較的低分子量のシラン化合物を選択し、これらシラン化合物の一つまたは、複数を選択しても良い。これらシラン化合物の中で成膜圧力と蒸気圧を考えると、ＴＥＯＳ、ＴＭＯＳ、ＴＭＳ、ＨＭＤＳＯ、テトラメチルシラン等が好ましい。成膜には前述の巻き取りこれらの有機珪素化合物を気化させ、酸素ガスと混合し、上記、真空成膜装置の電極（１８）へと導入し、温調ドラム（１７）と電極（１８）間にプラズマを発生させ、プラズマＣＶＤ法にて酸化珪素膜を高分子フィルム基材上に成膜する。また酸化珪素膜の性質はプラズマＣＶＤ法では様々な方法で変えることが可能である。例えば有機珪素化合物やガス種の変更、有機珪素化合物と酸素ガスの混合比や、投入電力等の様々な方法が考えられる。
【００２１】
バリア層である酸化珪素膜の膜厚は特に限定されるものではないが、あまり薄すぎるとバリア性の発現が難しいため、１０ｎｍ以上は必要であると考えられる。これ以上の膜厚は、透明性が損なわれない範囲において、必要なバリア性能に合わせて膜厚をコントロールすることが可能であるが、あまり膜厚が厚すぎると生産性の面で問題となるため、１層のみの積層を行う場合は１００ｎｍ以下が好ましい。さらなるハイバリア化を達成するために酸化珪素膜を２層以上積層することが可能であり、この場合は２０００ｎｍ以下の範囲が好ましい。また膜厚のコントロールはバッチ装置では成膜時間をコントロールすることにより可能であるが、巻き取り式の装置の場合には、ラインスピードをコントロールすることで膜厚の制御が可能である。また積層を行うためには成膜ドラム電極を複数個配置することにより積層が可能であり、また、一度成膜を行った後に再度反転し、積層することも可能である。
【００２２】
また、本発明によればガスバリア膜として成膜された酸化珪素膜（ＳｉＯＸ）の組成として、ｘの値を１．７〜２．１、膜中の炭素原子の割合が１０％以下と規定し、炭素の混入をできるだけ少なくし、ＳｉＯ２に近い、酸化珪素膜を得ようとしてある。その酸化珪素膜の組成はＸ線光電子分光法（ＸＰＳ）、飛行時間型２次イオン  質量分析法（ＴＯＦ−ＳＩＭＳ）等を用いて測定が可能である。酸化珪素膜（ＳｉＯＸ）のｘの値を、１．７〜２．１と規定したのはできるだけ、化学量論であるＳｉＯ２の組成が、バリア膜には必要であることが判明したためであり、１．７〜２．１を外れると、化学量論的を外れ、余剰なボンドが発生し、バリア性が発現しづらくなる。例えば１．７を下回ると珪素リッチな膜となり、ダングリングボンド等が発生し、粗なネットワークとなることが考えられ、２．１を上回ると余剰な酸素が取り込まれ、これも粗なネットワークとなることが考えられる。また、酸化珪素膜中に含まれるさらに、原料に分子内に炭素を有するシラン化合物を用いた場合、極力炭素は混入すべきではない。それは混入してしまう炭素はＣ−Ｈ結合を有する可能性が高く、膜中の欠陥となりやすいと考えられている。しかし、ハイバリア化を達成するために、積層する課程において、炭素濃度勾配を有する酸化珪素膜が有効であることを見いだした。これは、緻密なＳｉＯ２に近い組成の酸化珪素膜を厚く成膜すると、応力の問題のためクラックや、膜剥がれや、密着性の問題が発生し、ある膜厚をすぎるとバリア性はそれ以上向上しないことが知られている。そこで、酸化珪素膜中に炭素の濃度勾配をもつ傾斜膜にすることにより、炭素リッチな部分が応力緩和の働きをし、積層構造をとったとしてもクラックが発生せず、高いバリア性を発現するものと考えられる。
【００２３】
次に炭素濃度勾配を有する酸化珪素膜を得るための方法について記す。各層の基材表面側に存在する炭素原子は原料として用いられる分子内に炭素を有するシラン化合物に由来するものであると考えられる。よって、炭素濃度勾配を有する酸化珪素を作製するためには、原料ガスの濃度を変化させることにより、作製が可能である。例えば、分子内に炭素を有するシラン化合物の流量を制御し、成膜開始直後は高流量とし、徐々に流量を減少させていくことにより、濃度勾配が得られる。また、前記巻取り式ＣＶＤ装置の場合、分子内に炭素を有するシラン化合物を基材の上流側より導入することにより、電極上での濃度勾配が発生し炭素濃度勾配を有する酸化珪素が形成される。
【００２４】
酸化珪素膜の屈折率は、エリプソメトリにより測定することが可能である。測定には波長６３３ｎｍのレーザー光を用い測定を行った。他にも得られたガスバリアフィルムの透過光および、反射光を測定することによっても測定が可能である。膜の屈折率は酸化珪素に吸収のない範囲の屈折率で規定することが可能である。酸化珪素膜の屈折率は主に密度と相関があるものとされている。たとえば熱ＣＶＤ法により得られた化学量論にあるＳｉＯ２膜の屈折率は１．４６５とされている。この値よりも大きいと（１．４６５＜）シリコンリッチな膜となり、小さい場合（１．４６５＞）は酸素リッチまたは、密度の低い膜となることが知られている。今回の分子内に炭素を有するシラン化合物を出発原料に用いたプラズマＣＶＤ法による酸化珪素膜においても屈折率を１．４５〜１．４８に規定することにより、組成、密度を制御することができ、高いバリア性を維持できる。
【実施例】
【００２５】
以下、実施例を挙げて本発明を説明するが、以下の実施例に限定されるものではない。
【００２６】
＜実施例１＞
厚さ１００μｍの二軸延伸ポリエチレンテレフタレート（ＰＥＴ）フィルムを基材として、図２に示す巻き取り式プラズマＣＶＤ成膜装置の巻出し部にセットし、真空ポンプで排気し、巻き取り式プラズマＣＶＤ成膜装置内部を、５×１０−５ｔｏｒｒにまで減圧をした。つぎにヘキサメチルジシロキサン（ＨＭＤＳＯ）：酸素＝５：１００となるように混合した原料ガスを、成膜室の各電極表面のシャワーヘッドより導入し、成膜室内部を２×１０−３ｔｏｒｒとした。続いて、各電極に１３．５６ＭＨｚの高周波を０．５ｋＷ印可し、プラズマを発生させた。続いてＰＥＴフィルムを０．３ｍ／ｍｉｎで走行させて成膜を行った。そのとき得られた酸化珪素膜の膜厚は３０ｎｍであった。このようにして本発明の目的であるガスバリアフィルムを得た。
【００２７】
＜実施例２＞
ＨＭＤＳＯ：酸素比＝７．５：１００とし、また酸化珪素膜の膜厚が３０ｎｍとなるようにラインスピードを調節したことを除き、実施例１と同様にガスバリアフィルムを得た。
＜実施例３＞
ＨＭＤＳＯ：酸素比＝１０：１００とし、また酸化珪素膜の膜厚が３０ｎｍとなるようにラインスピードを調節したことを除き、実施例１と同様にガスバリアフィルムを得た。
【００２８】
＜比較例１＞
ＨＭＤＳＯ：酸素比＝２．５：１００とし、また酸化珪素膜の膜厚が３０ｎｍとなるようにラインスピードを調節したことを除き、実施例１と同様にガスバリアフィルムを得た。
【００２９】
＜比較例２＞
ＨＭＤＳＯ：酸素比＝１５：１００とし、また酸化珪素膜の膜厚が３０ｎｍとなるようにラインスピードを調節したことを除き、実施例１と同様にガスバリアフィルムを得た。
【００３０】
得られた酸化珪素膜の膜組成は、ＸＰＳにより決定した。膜組成はＰＥＴ近傍までのデプスプロファイルを測定し、その表面を除いた組成の平均値を膜組成とした。また、炭素濃度の傾斜に関してはデプスプロファイルによる炭素濃度により決定した。
【００３１】
ガスバリア性の測定は水蒸気透過率測定装置（ＭＯＣＯＮ社製  ＰＥＲＭＡＴＲＡＮ−Ｗ  ３／３３）をもちい、４０℃、相対湿度９０％の条件下で測定を行った。その結果を表１に示す。また基材に用いたＰＥＴフィルムのバリア性は５．０ｇ／ｍ２／ｄａｙである。
【００３２】
【表１】
2008062498.tif 000003
【００３３】
表１には実施例、比較例における評価結果をしめす。実施例１から３では得られた酸化珪素膜中の炭素濃度、珪素に対する酸素の比及び、屈折率を規定することにより、優れた水蒸気バリア性が得られていることがわかる。これに対し、比較例１では酸素過剰の状態となっており、また、比較例２では珪素過剰の状態となっており水蒸気バリア性が得られていない。
【００３４】
図３には実施例２における炭素濃度のデプスプロファイルを示した。得られた酸化珪素膜中の炭素濃度はエッチングが進むにつれ増加しており、酸化珪素膜中の炭素濃度は基材側が高く、膜表面側が低くなっている濃度分布をもつことわかる。
【００３５】
＜実施例４＞
図２に示す巻き取り式プラズマＣＶＤ成膜装置の成膜ドラム上に、厚さ１００μｍの二軸延伸ポリエチレンテレフタレート（ＰＥＴ）フィルムを固定した。成膜条件は実施例２と同様とし、成膜ドラムのみを０．３ｍ／ｍｉｎで３、５、７回転させて積層膜の成膜を行った。そのとき得られた酸化珪素積層膜の膜厚は９０、１５０、２１０ｎｍであった。得られた積層膜の各層は実施例２と同様の組成をもつ酸化珪素膜であった。このようにして本発明の目的であるガスバリアフィルムを得た。
【００３６】
＜比較例３＞
反応性スパッタリング装置において、ターゲットにシリコンターゲットを用い厚さ１００μｍの二軸延伸ポリエチレンテレフタレート（ＰＥＴ）フィルム上に酸化珪素膜の成膜を試みた。成膜速度を０．０５、０．１０、０．１５、０．２０ｍ／ｍｉｎとすることで膜厚を変化させたサンプルを得た。表２に成膜条件を示す。
得られた酸化珪素の膜厚は２１０、９０、５６、４３ｎｍである。
【００３７】
【表２】
2008062498.tif 000004
【００３８】
図４には実施例２、４によりプラズマＣＶＤ法により得られた積層膜の水蒸気バリア性と、比較例３によるスパッタリング法による酸化珪素膜の膜厚に対する水蒸気バリア性を示している。実施例４では膜中の炭素濃度が基材側が高く、膜表面側が低くなっている濃度分布をもつ、酸化珪素膜を積層していくことにより水蒸気バリア性は劣化することがないことがわかる。しかし、スパッタリング法による酸化珪素膜は９０ｎｍまではバリア性が上昇していくが、それ以上膜厚を厚くすることにより、水蒸気バリア性が劣化してしまうことがわかる。
【００３９】
上記の発明により、プラズマＣＶＤ法によって作製された炭素を含む酸化珪素膜は膜中の炭素濃度が１０％以下と低い状態とし、化学量論に近い酸化珪素（ＳｉＯ２）である１．７から２．１に規定することにより非常に高い水蒸気バリア性が得られることを見いだしたものである。また、ハイバリア化を達成するために、積層する課程において、炭素濃度勾配を有する酸化珪素膜が有効であることを見いだした。これは、緻密なＳｉＯ２に近い組成の酸化珪素膜を厚く成膜すると、応力の問題のためクラックや、膜剥がれや、密着性の問題が発生し、ある膜厚をすぎるとバリア性はそれ以上向上しないことが知られている。そこで、酸化珪素膜中に炭素の濃度勾配をもつ傾斜膜にすることにより、炭素リッチな部分が応力緩和の働きをし、積層構造をとったとしてもクラックが発生せず、高いバリア性を発現するものと考えられる。上記のように得られたガスバリアフィルムは非常に高いバリア性をしめし、さらに積層構造をとった場合にもバリア性の劣化もなく、高いバリア性を期待できるものである。
【図面の簡単な説明】
【００４０】
【図１】本発明の透明ガスバリアフィルムの側断面を表した説明図である。
【図２】本発明に関わる巻き取り式真空成膜装置の全体図を示す概略説明図である。
【図３】本発明の実施例２における炭素濃度のデプスプロファイルを表した図である。
【図４】本発明の実施例２、４および比較例３における酸化珪素膜と水蒸気バリア性の関係を表す図である。
【符号の説明】
【００４１】
１    プラスチック基材
２    バリア層
３    巻き取り式真空成膜機
４    巻き出し、巻き取り室
５    成膜室
６    巻き出し軸
７    巻き取り軸
８    プラスチックフィルム
９    ウエブ状のプラスチックフィルム原反
１０  ウエブ状の成膜済みフィルム
１１、１２  アイドルロール
１３、１４  テンションロール
１５、１６  温度センサー
１７  温調入りドラム
１８  シャワーヘッドを持つプラズマＣＶＤ用の電極
【図１】
2008062498.tif 000005
【図３】
2008062498.tif 000006
【図４】
2008062498.tif 000007
【図２】
2008062498.tif 000008